(57)【要約】      （修正有）【課題】離型層上に形成された樹脂層の機能を損ないにくく、後工程で搬送や加工に耐え、最終的に樹脂層が面内均一に剥離し、成型体に転写したり、樹脂フィルムを製造したりすることができる離型フィルム、または積層体を提供する。【解決手段】支持基材３の少なくとも一方の面に離型層４を有し、以下を満たす。条件１：前記離型層の表面自由エネルギーＡが、３５ｍＮ/ｍ以上４５ｍＮ/ｍ以下である。条件２：前記離型層の表面自由エネルギー変化ΔΓが、８以下である。（ΔΓ＝表面自由エネルギーＢ−表面自由エネルギーＡ；表面自由エネルギーＡ：離型層の表面自由エネルギー、表面自由エネルギーＢ：離型層の表面を、２５℃、２００ｇ／ｃｍ２の面圧で、メチルエチルケトンを含ませた綿布で１０回擦過後の、離型層の表面自由エネルギー）。条件３：前記離型層の原子間力顕微鏡による表面弾性率が、３００ＭＰａ以上１５００ＭＰａ以下である。【選択図】図１
2020116940.tif 000002
【特許請求の範囲】
【請求項１】
支持基材の少なくとも一方の面に離型層を有し、以下の条件１〜３を満たすことを特徴とする離型フィルム。
条件１：前記離型層の表面自由エネルギーＡが、３５ｍＮ/ｍ以上４５ｍＮ/ｍ以下である。
条件２：前記離型層の表面自由エネルギー変化ΔΓが、８以下である。
ΔΓ＝表面自由エネルギーＢ−表面自由エネルギーＡ
表面自由エネルギーＡ：離型層の表面自由エネルギー
表面自由エネルギーＢ：離型層の表面を、２５℃、２００ｇ／ｃｍ２の面圧で、メチルエチルケトンを含ませた綿布で１０回擦過後の、離型層の表面自由エネルギー
条件３：前記離型層の原子間力顕微鏡による表面弾性率が、３００ＭＰａ以上１５００ＭＰａ以下である。
【請求項２】
前記離型層が、多価アルコールを含むことを特徴とする、請求項１に記載の離型フィルム。
【請求項３】
前記多価アルコールが、化学式１のセグメントを含むことを特徴とする、請求項２に記載の離型フィルム。
【化１】
2020116940.tif 000008
ここでＲは、置換又は無置換のアルキレン基、アルコール、ポリエーテル、ポリエステル、及びポリオールからなる群より選ばれる１つである。
【請求項４】
前記離型層が、アルキル化メラミン樹脂及び水酸基当量が２００以下の多価アルコールを架橋した硬化物を含むことを特徴とする、請求項１から３のいずれかに記載の離型フィルム。
【請求項５】
請求項１〜４のいずれかに記載の離型フィルム、及び、樹脂層を積層した積層体であって、前記支持基材、前記離型層、及び前記樹脂層がこの順に接した積層体。
【請求項６】
前記樹脂層の原子間力顕微鏡による表面弾性率が、１０ＭＰａ以上１５００ＭＰａ以下であることを特徴とする、請求項５に記載の積層体。
【発明の詳細な説明】
【技術分野】
【０００１】
本発明は、離型フィルム上に形成された樹脂層を成型体の表面に転写して、成型体の表面に様々な機能を付与する手法や、離型フィルム上に形成された樹脂層を剥離することによる樹脂フィルムや層間絶縁膜の製造に適した離型フィルムに関する。
【背景技術】
【０００２】
一般的にプラスチックスや金属の表面は、ガラスに比べると傷が付きやすい。そのため、製品として使用される際に、表面の光沢感や透明性を維持することが求められるプラスチックスや金属の成型体においては、表面に耐傷性を付与する層（以下、ハードコート層とする）を設けることがある。さらに、このハードコート層は、耐傷性以外の機能、たとえば耐候性やガスバリア性、ブロッキング防止性などの機能を成型体に付与するために用いられることもある。
【０００３】
このハードコート層は、一般的には成型体を構成するプラスチックスや金属の表面に直接塗布し、次いで硬化させることで形成したり、あらかじめプラスチックフィルム上にハードコート層を形成した「ハードコートフィルム」を貼り付けたり、ハードコートフィルムごと、成型体を構成するプラスチックスや金属と一体成型したりすることにより設けられる。
【０００４】
一方で、成型体を構成する材料の耐熱性や加工温度、耐溶剤性から直接塗布が不可能な場合や、耐傷性以外の機能、たとえば光学機能層や、意匠層などと合わせて形成する点から、離型フィルム上に樹脂層を形成し、それを成型体表面に転写する方法が行われている。
【０００５】
また、ウェアラブルデバイスなどに用いられる柔軟な樹脂フィルムでは、その柔軟さゆえにフィルムを単独で取り扱うことが難しい。そのため、離型フィルムを支持基材として、離型フィルム上で樹脂層を形成し、その表面に印刷や粘着層の貼合などの必要な後加工を施した上で、離型フィルムを剥離して、樹脂フィルムを作ることがある。
【０００６】
さらに、エポキシ樹脂を用いた回路基板や、ビルドアップ基板に用いられる層間絶縁膜では、後工程で架橋反応を行う都合から、離型フィルムを支持基材として、離型フィルム上で樹脂層を形成し、後工程を経た最終段階で、離型フィルムを剥離し、回路基板を作成することが行われる。
【０００７】
このように、ハードコート層などの機能を持った樹脂層を成型体表面に転写する工法や、樹脂フィルム、回路基板や、層間絶縁膜を製造する方法に適した離型フィルムとして、特許文献１には、「メチル化メラミン樹脂（Ａ）１００重量部に対して、水酸基含有変性シリコーン樹脂（Ｂ−１）及び/又はシリコーン変性水酸基含有アクリル樹脂（Ｂ−２）を０．１〜１０重量部、及び酸触媒（Ｃ）を０．５〜１０重量部含有することを特徴とする、熱硬化離型コーティング剤組成物。」が提案されている。
【０００８】
また、離型フィルムを用いて樹脂層を形成するものとして、特許文献２には、「基材と、前記基材上に設けられた離型層と、前記離型層上に剥離可能に設けられた保護層とを、少なくとも備えた転写箔であって、前記離型層が、活性光線硬化樹脂と、熱硬化樹脂と、を含んでなり、前記保護層が、活性光線硬化樹脂を含んでなることを特徴とする、転写箔。」が提案されている。
【０００９】
さらに、特許文献３には、「プラスチックフイルム上に、少なくとも、離型層、及び紫外線硬化型樹脂からなるハードコート層が順次積層された、ハードコート転写フイルムであって、下記（Ａ）〜（Ｃ）の条件をすべて満足することを特徴とするハードコート転写フイルム
（Ａ）離型層とハードコート層とが接するようにして積層されている
（Ｂ）離型層が熱硬化型樹脂と水酸基含有アクリレートとからなる層である。
【００１０】
（Ｃ）熱硬化型樹脂に対する水酸基含有アクリレートの重量比率が３〜１０重量％である。」が提案されている。
【先行技術文献】
【特許文献】
【００１１】
【特許文献１】特開２０１８−１０４６６１号公報
【特許文献２】特開２０１７−６５０１７号公報
【特許文献３】特開２０１４−１８０８０９号公報
【発明の概要】
【発明が解決しようとする課題】
【００１２】
このように、ハードコート層のような機能を持った樹脂層を成型体に転写する、もしくは樹脂フィルムを製造する上での本質的な課題は、以下の３点である。
１．樹脂層が、離型層上にハジキなどの欠陥なく、面内均一に形成できること。
２．樹脂層が、成型体に転写する際に、破れやジッピングを生じることなく、離型層との界面で容易に剥離でき、樹脂層への汚染がないこと。
３．離型層が、剥離力昂進せず、剥離安定性に優れていること。
【００１３】
これら３つの課題に対し、特許文献１の技術について本発明者らが確認したところ、明細書に記載の方法は、ハードコート用の塗料組成物や、樹脂フィルム形成用の塗料組成物に対して適用すると、塗工時にハジキが発生し、品位良好な塗膜を得られず、前記課題を達成できなかった。
【００１４】
特許文献２〜３の技術について本発明者らが確認したところ、明細書に記載の方法は、ハードコート用の塗料組成物に対して確かに厚いハードコート層とプライマー層、接着層が積層されている系では成型物への転写性は良好であるが、ハードコート層が薄くなると、面内均一に剥離することができず、前記課題を達成できなかった。
【課題を解決するための手段】
【００１５】
そこで、前述の３つの課題を同時に解決するため、本発明者らは鋭意研究を重ねた結果、以下の発明を完成させた。すなわち、本発明は以下の通りである。
１）  支持基材の少なくとも一方の面に離型層を有し、以下の条件１〜３を満たすことを特徴とする離型フィルム。
【００１６】
条件１：前記離型層の表面自由エネルギーＡが、３５ｍＮ/ｍ以上４５ｍＮ/ｍ以下である。
【００１７】
条件２：前記離型層の表面自由エネルギー変化ΔΓが、８以下である。
ΔΓ＝表面自由エネルギーＢ−表面自由エネルギーＡ
表面自由エネルギーＡ：離型層の表面自由エネルギー
表面自由エネルギーＢ：離型層の表面を、２５℃、２００ｇ／ｃｍ２の面圧で、メチルエチルケトンを含ませた綿布で１０回擦過後の、離型層の表面自由エネルギー
条件３：前記離型層の原子間力顕微鏡による表面弾性率が、３００ＭＰａ以上１５００ＭＰａ以下である。
【発明の効果】
【００１８】
本発明の離型フィルムによれば、離型層の上に形成される樹脂層が薄膜でも、樹脂層にハジキなどの欠陥を生じにくく、樹脂層が成型体に転写される際に、樹脂層に破れやジッピングを生じにくく、離型フィルムのみを剥離できるため、樹脂層への汚染を抑制することができる。さらに、経時や後工程での加熱を経ても離型フィルムの剥離力が変化しにくく、剥離安定性に優れている。
【図面の簡単な説明】
【００１９】
【図１】本発明の離型フィルムの構成の例を表す断面図である。
【図２】本発明の離型フィルムの構成の例を表す断面図である。
【発明を実施するための形態】
【００２０】
本発明の離型フィルムは、支持基材の少なくとも一方の面に離型層を有し、条件１〜３を満たすことを特徴とする。つまり本発明者らは、前述の課題に対して、離型層が特定の物性を有する離型フィルムを用いることで解決できることを見いだした。以下、詳細を述べる。
【００２１】
まず、図１に示すように、本発明の離型フィルム２は、支持基材３の少なくとも一方の面に離型層４を有する。さらに本発明の離型フィルム２の離型層４の上に樹脂層５を形成することで、本発明の積層体１になる。なお離型層は、図２のように支持基材８の両方の面にあってもよい。
【００２２】
離型層の詳細については後述するが、本発明の離型フィルムは、条件１を満たすこと、つまり離型層の表面自由エネルギーＡが、３５ｍＮ/ｍ以上４５ｍＮ/ｍ以下であることが好ましく、３８ｍＮ/ｍ以上４５ｍＮ/ｍ以下であることがより好ましい。離型層の表面自由エネルギーＡが、３５ｍＮ/ｍより低い場合、離型層上に樹脂層を形成したとき、塗膜のハジキなどの外観品位の低下や、樹脂層と離型層間の剥離力が低すぎて、樹脂層を成型体に貼り付けるまでの工程で、樹脂層が剥がれたり浮いたりすることがあり、好ましくない。また、離型層の表面自由エネルギーＡが、４５ｍＮ/ｍより高い場合、離型層上に樹脂層を形成したとき、樹脂層と離型層間の剥離力が高すぎて、樹脂層を成型体に転写する際に、樹脂層が破れたり、剥離力が不安定で、樹脂層に剥離線が残る、いわゆる「ジッピング」を起こしたりして面内均一に転写することができない場合がある。
【００２３】
その上で、本発明の離型フィルムは、条件２を満たすこと、つまり離型層の表面自由エネルギー変化ΔΓが、８以下であることが好ましく、５以下であることがより好ましい。離型層の表面自由エネルギー変化ΔΓは小さいほど好ましいが、現実的に達成可能な下限値は１程度である。ここで、表面自由エネルギー変化ΔΓは、表面自由エネルギーＢ（離型層の表面を、２５℃、２００ｇ／ｃｍ２の面圧で、メチルエチルケトンを含ませた綿布で１０回擦過後の、離型層の表面自由エネルギー）と表面自由エネルギーＡ（離型層の表面自由エネルギー）の差を示している。つまり表面自由エネルギー変化ΔΓは、表面自由エネルギーＢ−表面自由エネルギーＡ、である。また、表面自由エネルギー変化ΔΓは、離型層の移行性を示す指標の１つである。表面自由エネルギーＢは、離型層上に樹脂層を形成する工程を模したものであり、樹脂層中に含まれる溶媒によって離型層が浸食される場合は、表面自由エネルギー変化ΔΓが大きくなる。離型層の表面自由エネルギー変化ΔΓが８を超える場合、離型層中の成分が樹脂層へ移行し、樹脂層を汚染してしまうため、好ましくない。
【００２４】
この離型層の表面自由エネルギーは、離型層表面に対し、水、エチレングリコール、ホルムアミド、ジヨードメタンによる２５℃での静的接触角を求め、各液体での静的接触角と、以下に記載の非特許文献２に記載の各液体の表面自由エネルギーの分散項、極性項、水素結合項とを、以下に記載の非特許文献１に記載の「畑、北崎の拡張ホークスの式」に導入し、連立方程式を解くことにより求めた。
非特許文献１：北崎寧昭、畑  敏雄：日本接着協会紙，８，（３）  １３１（１９７２）．
非特許文献２：Ｊ．Ｐａｎｚｅｒ  ：Ｊ．Ｃｏｌｌｏｉｄ  Ｉｎｔｅｒｆａｃｅ  Ｓｃｉ．，４４，１４２  （１９７３）．。
【００２５】
さらに、本発明の離型フィルムは、条件３を満たすこと、つまり離型層の原子間力顕微鏡による表面弾性率が、３００ＭＰａ以上１５００ＭＰａ以下であることが好ましく、４００ＭＰａ以上１２００ＭＰａ以下であることがより好ましい。離型層の原子間力顕微鏡による表面弾性率が、３００ＭＰａよりも小さい場合、離型層自身の架橋密度が低く、すなわち残存官能基が多く存在する状態となり、経時や、後工程（樹脂層の形成工程）で剥離力の昂進が発生するため、好ましくない。離型層の原子間力顕微鏡による表面弾性率が、１５００ＭＰａよりも大きい場合、離型層上に樹脂層を形成したとき、塗膜のハジキなどの外観品位の低下が見られるため、好ましくない。
【００２６】
この原子間力顕微鏡による表面弾性率は、極微小部分の探針による圧縮試験であり、押し付け力による変形度合いを測定するものである。そのため、ばね定数が既知のカンチレバーを用いて、離型層の表面の弾性率を測定するものである。詳細は実施例の項で記載する。
【００２７】
さらに、本発明の離型フィルムの離型層は、多価アルコールを含むことが好ましい。多価アルコールを含むことにより、前述の条件１〜３を満たすことができ、剥離力を適切な領域に調整することができる。ここで多価アルコールとは、一分子中に水酸基を２個以上有するアルコールを指す。
【００２８】
離型層を構成する樹脂が、多価アルコールを含むかどうかは、様々な分析方法により調べることが可能であるが、飛行時間型２次イオン質量分析計（ＴＯＦ−ＳＩＭＳ）による方法が容易である。また、離型層を形成する原料から、多価アルコールの含有、非含有を判断することもできる。
【００２９】
本発明の離型フィルムの離型層に含まれる前記多価アルコールは、化学式１のセグメントを含むことがより好ましい。
【００３０】
【化１】
2020116940.tif 000003
【００３１】
ここでＲは、置換又は無置換のアルキレン基、アルコール、ポリエーテル、ポリエステル、及びポリオールからなる群より選ばれる１つである。
【００３２】
さらに本発明の離型フィルムの離型層は、アルキル化メラミン樹脂及び水酸基当量が２００以下の多価アルコールを架橋した硬化物を含むことが最も好ましい。離型層がアルキル化メラミン樹脂及び水酸基当量が２００以下の多価アルコールを架橋した硬化物を含むことにより、離型層の架橋密度を高め、高弾性率化、および高極性化することができる。
【００３３】
さらに本発明の積層体は、前述の本発明の離型フィルム、及び、樹脂層を積層した積層体であって、支持基材、離型層、及び樹脂層がこの順に接した積層体であることが好ましい。ここで樹脂層の詳細は後述する。
【００３４】
本発明の離型フィルムは、離型フィルムの離型層の側形成される樹脂層が特定の物性を有する樹脂層である時に、特に有効に作用する。この樹脂層の特定の物性として、樹脂層の原子間力顕微鏡による表面弾性率が、１０ＭＰａ以上１５００ＭＰａ以下であることが好ましい。樹脂層の表面弾性率が前記範囲を外れる場合、例えば柔軟な粘着層に対しては、効果が不十分な場合がある。樹脂層の表面弾性率の測定方法は、前述の離型層の表面弾性率の測定方法と同じである。
【００３５】
さらに、樹脂層は、以下の条件４、および条件５を満たすことがより好ましい。
【００３６】
条件４：ａ＋ｂ ≧ ３０
条件５：ａ／ｂ ＜ ０．６
ａ：樹脂層の表面自由エネルギーの極性項と、水素結合項の和
ｂ：樹脂層の表面自由エネルギーの分散項
樹脂層の表面自由エネルギーの測定方法は、前述の離型層の表面自由エネルギーの測定方法と同じである。そのため、本発明の離型フィルムは、前述の条件４、条件５を満たす樹脂層を有する積層体の製造に好適に用いることができる。
【００３７】
条件４が、３０よりも小さくなる場合には、剥離力が低くなり、後工程にてフィルムが浮きやすくなる場合がある。また条件５が０．６以上となる場合には、加熱後に剥離力が高くなりすぎる場合がある。
【００３８】
本発明の離型フィルムは、さまざまな用途に用いることができるが、特に活性エネルギー線により架橋させた樹脂層や樹脂フィルムの製造に用いることが好ましい。つまり本発明の離型フィルムは、紫外線、電子線により架橋する部位を含む樹脂前駆体を含む塗料組成物を、本発明の離型フィルムの離型層上に塗布し、溶媒を乾燥後、活性エネルギー線を照射して架橋させた、積層体の製造に好適に用いられるものである。
【００３９】
さらに、本発明の離型フィルムは、層間絶縁膜の製造に用いることが好ましい。ここで、層間絶縁膜とは、多層プリント配線板を製造する手法として、コアもしくはベースとなる基板上に、絶縁層と導体層を交互に積層する、いわゆる「ビルドアップ工法」に用いられる絶縁材料の一つで、積層する絶縁材料の中でも、フィルム状になったものが対象である。つまり本発明の離型フィルムは、未硬化の樹脂を含む塗料組成物を、離型フィルムの離型層上に塗布し、溶媒を乾燥、さらに加熱により半硬化させることで、未硬化シートを作成し、これを、導体層と積層し、硬化後に離型フィルムを剥離することによる、層間絶縁膜の製造方法に、好適に用いられるものである。
【００４０】
本発明の離型フィルムの、活性エネルギー線により架橋させた樹脂層や樹脂フィルムの製造方法への適用や、層間絶縁膜の製造への適用といった用途では、その機能を発現するため、比較的低粘度の塗料組成物を用いる場合がある。そのため、従来の離型フィルムを使用すると、ハジキなどの品位の欠陥を生じることや、離型層がないフィルムを用いると、転写時や積層体からの離型フィルムの剥離時に剥離力が著しく上昇したりする場合がある。また、樹脂層や樹脂フィルム、層間絶縁膜の製造工程において、比較的高い温度条件で加工する場合、剥離力の昂進が発生し、転写時や積層体からの離型フィルムの剥離時に剥離力が著しく上昇したりする場合がある。これに対し、本発明の離型フィルムを使用することで、面内均一な樹脂層、樹脂フィルムが形成でき、また、工程に適した安定した剥離力を提供することができる。
【００４１】
［本発明の形態］
以下、本発明の実施の形態について具体的に述べる。
【００４２】
［離型層］
本発明の離型フィルムにおける離型層は、少なくとも支持基材の一方の面にあり、離型層の支持基材を有する側とは反対側に、樹脂層を設けて、本発明の積層体とするために使用される。離型層は、密着性や帯電防止性、耐溶剤性等を付与する観点から複数の層から構成されていてもよく、支持基材の両面にあってもよい。
【００４３】
ここで層とは、表面側から厚み方向に向かって、隣接する部位と区別可能な境界面を有し、かつ有限の厚みを有する部位を指す。より具体的には、前記離型層の断面を電子顕微鏡（透過型、走査型）または光学顕微鏡にて断面観察した際、不連続な境界面の有無により区別されるものを指す。離型層の厚み方向に組成が変わっていても、その間に前述の境界面がない場合には、１つの層として取り扱う。
【００４４】
離型層の厚みは、樹脂層を設ける側の面が、前述の特定の弾性率分布の標準偏差、および平均値を持つことができれば特に限定されないが、離型層の面内均一性、品位、剥離力の面から１０〜５００ｎｍであることが好ましく、３０〜４００ｎｍであることがより好ましい。
【００４５】
離型層は、前述の条件１、条件２、及び条件３を満たすことができれば、その材料は特に限定されないが、後述する離型層用塗料組成物により形成されていることが好ましく、後述する離型層の製造方法により、塗布、乾燥、硬化することにより支持基材の表面に形成することが好ましい。
【００４６】
［樹脂層・積層体・樹脂フィルム］
樹脂層とは、離型層の支持基材を有する側の面とは反対の面に配置され、熱可塑性樹脂又は熱硬化性樹脂の少なくとも一方を含む層である。ここで熱硬化性樹脂とは、硬化後のものを指す。そしてこの樹脂層は、離型フィルムの離型層の側に形成された層であるので、離型フィルムより剥離・転写可能な層である。この剥離可能、不可能の判断基準は、ＪＩＳ  Ｋ５６００−５−６：１９９９に記載のクロスカット法にて評価を行い、分類４以上であるものを剥離可能、分類０から３であるものを剥離不可能とする。
【００４７】
積層体とは、離型フィルムの離型層の上に樹脂層を積層したものであって、支持基材、離型層、及び樹脂層をこの順に有するので、樹脂層および離型層、支持基材を含む全て統合したものを積層体とする。離型層上に層が１層のみ形成されている場合は、当該１層が樹脂層となり、離型層上に層が２層以上形成されている場合は、離型層を除いた当該２層以上の層を１つの樹脂層とする。樹脂フィルムとは、積層体から離型フィルムを剥離したものを指す。
【００４８】
ここで層とは、積層体の表面側から厚み方向に向かって、厚み方向に隣接する部位と境界面を有することにより区別でき、かつ有限の厚みを有する部位を指す。より具体的には、前記積層体の断面を電子顕微鏡（透過型、走査型）または光学顕微鏡にて断面観察した際、不連続な境界面の有無により区別されるものを指す。そのため、樹脂層の厚み方向に組成が変わっていても、その間に前述の境界面がない場合には、１つの層として取り扱う。
【００４９】
［支持基材］
本発明の離型フィルムに用いられる支持基材は、熱可塑性樹脂、熱硬化性樹脂のいずれで構成されていてもよく、ホモ樹脂であってもよく、共重合または２種類以上のブレンドであってもよい。ここで熱硬化性樹脂とは、硬化後のものを指す。支持基材を構成する樹脂は、フィルム状への成型性が良好であれば好ましく、その点から溶融製膜可能な熱可塑性樹脂や、溶液製膜可能な樹脂を用いることがより好ましい。
【００５０】
熱可塑性樹脂の例としては、ポリエチレン・ポリプロピレン・ポリスチレン・ポリメチルペンテンなどのポリオレフィン樹脂、脂環族ポリオレフィン樹脂、ナイロン６・ナイロン６６などのポリアミド樹脂、アラミド樹脂、ポリイミド樹脂、ポリエステル樹脂、ポリカーボネート樹脂、ポリアリレート樹脂、ポリアセタール樹脂、ポリフェニレンサルファイド樹脂、４フッ化エチレン樹脂・３フッ化エチレン樹脂・３フッ化塩化エチレン樹脂・４フッ化エチレン−６フッ化プロピレン共重合体・フッ化ビニリデン樹脂などのフッ素樹脂、アクリル樹脂、メタクリル樹脂、ポリアセタール樹脂、ポリグリコール酸樹脂、ポリ乳酸樹脂などを用いることができる。熱硬化性樹脂の例としては、フェノール樹脂、エポキシ樹脂、ユリア樹脂、メラミン樹脂、不飽和ポリエステル樹脂、ポリウレタン樹脂、ポリイミド樹脂、シリコーン樹脂などを用いることができる。熱可塑性樹脂は、十分な延伸性と追従性を備える樹脂が好ましい。熱可塑性樹脂は、強度・耐熱性・透明性の観点から、特に、ポリエステル樹脂、ポリカーボネート樹脂、アクリル樹脂、もしくはメタクリル樹脂であることがより好ましい。
【００５１】
本発明におけるポリエステル樹脂とは、エステル結合を主鎖の主要な結合鎖とする高分子の総称であって、酸成分およびそのエステルとジオール成分の重縮合によって得られる。具体例としてはポリエチレンテレフタレート、ポリプロピレンテレフタレート、ポリエチレン−２，６−ナフタレート、ポリブチレンテレフタレートなどを挙げることができる。またこれらに酸成分やジオール成分として他のジカルボン酸およびそのエステルやジオール成分を共重合したものであってもよい。これらの中で透明性、寸法安定性、耐熱性などの点でポリエチレンテレフタレート、ポリエチレン−２，６−ナフタレートが特に好ましい。
【００５２】
溶液製膜可能な樹脂の例としては、セルロースエステル（トリアセチルセルロース、ジアセチルセルロース、プロピオニルセルロース、ブチリルセルロース、アセチルプロピオニルセルロース、ニトロセルロース）などを用いることができ、特にトリアセチルセルロースが好ましい。
【００５３】
また、支持基材には、各種添加剤、例えば、酸化防止剤、帯電防止剤、結晶核剤、無機粒子、有機粒子、減粘剤、熱安定剤、滑剤、赤外線吸収剤、紫外線吸収剤、屈折率調整のためのドープ剤などが添加されていてもよい。支持基材は、単層構成、積層構成のいずれであってもよい
前記離型層を形成する前に各種の表面処理を施すことも可能である。表面処理の例としては、薬品処理、機械的処理、コロナ放電処理、火焔処理、紫外線照射処理、高周波処理、グロー放電処理、活性プラズマ処理、レーザー処理、混酸処理およびオゾン酸化処理が挙げられる。これらの中でもグロー放電処理、紫外線照射処理、コロナ放電処理および火焔処理が好ましく、グロー放電処理と紫外線処理がさらに好ましい。また、支持基材の表面は、易接着層、帯電防止層、アンダーコート層、紫外線吸収層などの複数の機能性層をあらかじめ設けることも可能である。  
【００５４】
［離型層の製造方法］
本発明の離型フィルムの製造方法は、支持基材上に前述の条件を満たす離型層を形成することができれば特に限定されないが、支持基材上に、後述する離型層用塗料組成物を塗布、乾燥、さらに必要により硬化することで、離型フィルムを作成する方法が好ましい。また、この離型フィルムを使用して、離型層上に樹脂層を設ける場合も同様である。
【００５５】
離型層の塗布方法は、支持基材上に、離型層用塗料組成物を塗布し、面内均一な塗布層を形成できれば、特に限定されない。フィルム上への塗布方法としては、ディップコート法、ローラーコート法、ワイヤーバーコート法、グラビアコート法やダイコート法（米国特許第２６８１２９４号明細書）などから適宜、選択できる。ここで塗布層とは、塗布工程により形成された「液体の層」を指す。
【００５６】
離型層の乾燥方法は、支持基材上に形成された塗布層から、溶媒を除去することができれば、特に限定されない。乾燥方法としては、伝熱乾燥（高熱物体への密着）、対流伝熱（熱風）、輻射伝熱（赤外線）、その他（マイクロ波、誘導加熱）などが挙げられるが、この中でも、本発明の離型フィルムを得る製造方法としては、精密に幅方向でも乾燥速度を均一にする必要から、対流伝熱または輻射伝熱を使用した方式が好ましい。
【００５７】
硬化方法は、乾燥後、離型層に熱またはエネルギー線を照射することにより、反応させ、塗膜を硬化するものである。硬化工程において、熱で硬化する場合には、室温から２００℃であることが好ましく、硬化反応の活性化エネルギーの観点から、より好ましくは１００℃以上２００℃以下、さらに好ましくは１３０℃以上２００℃以下である。硬化は乾燥工程と兼ねて、連続して行ってもよい。
【００５８】
また、エネルギー線により硬化する場合には汎用性の点から電子線（ＥＢ線）および／または紫外線（ＵＶ線）であることが好ましい。また、紫外線を照射する際に用いる紫外線ランプの種類としては、例えば、放電ランプ方式、フラッシュ方式、レーザー方式、無電極ランプ方式等が挙げられる。
【００５９】
放電ランプ方式である高圧水銀灯を用いて紫外線硬化させる場合、紫外線の照度は、１００〜３，０００（ｍＷ／ｃｍ２）が好ましく、２００〜２，０００（ｍＷ／ｃｍ２）がより好ましく、３００〜１，５００（ｍＷ／ｃｍ２）が、さらに好ましい。そして、紫外線の積算光量は、１００〜３，０００（ｍＪ／ｃｍ２）が好ましく、２００〜２，０００（ｍＪ／ｃｍ２）がより好ましく、３００〜１，５００（ｍＪ／ｃｍ２）がさらに好ましい。
【００６０】
ここで、紫外線の照度とは、単位面積当たりに受ける照射強度で、ランプ出力、発光スペクトル効率、発光バルブの直径、反射鏡の設計及び被照射物との光源距離によって変化する。しかし、搬送スピードによって照度は変化しない。また、紫外線積算光量とは単位面積当たりに受ける照射エネルギーで、その表面に到達するフォトンの総量である。積算光量は、光源下を通過する照射速度に反比例し、照射回数とランプ灯数に比例する。
【００６１】
［離型層用塗料組成物］
離型層用塗料組成物は、前述の離型フィルムの製造方法によって、支持基材上に離型層が形成されたとき、前述の表面自由エネルギーＡ、表面自由エネルギー変化ΔΓ、原子間力顕微鏡による弾性率を満たすことができれば、その材料は特に限定されないが、多価アルコールを含むことが好ましい。ここで多価アルコールとは、一分子中に水酸基を２個以上有するアルコールを指す。
【００６２】
本発明の離型フィルムの離型層に含まれる前記多価アルコールは、前述の化学式１のセグメントを含むことがより好ましい。本発明の離型フィルムの離型層に含まれる多価アルコールとしては、ポリエーテルポリオール、ポリエステルポリオールなどのポリマーポリオールや、１，６−ヘキサンジオール、３−メチル−１，５−ペンタンジオール、ネオペンチルグリコール、２−メチル−１，５−ペンタンジオール、２，２−ジエチル−１，３−プロパンジオール、１，９−ノナンジオール、１，１０−デカンジオール、ブチルエチルプロパンジオール、ブチルエチルペンタンジオール等の脂肪族ジオール、グリセリン、エチレングリコール、プロピレングリコール、ブチレングリコール、トリメチロールプロパン、ペンタエリスリトール、ジトリメチロールプロパン、ジペンタエリスリトール、ダイマージオール、トリマートリオール等が挙げられる。本発明の離型フィルムに含まれる多価アルコールは、単独で用いても良いし、２種類以上を組み合わせて用いても良い。
【００６３】
本発明の離型フィルムの離型層は、アルキル化メラミン樹脂及び水酸基当量が２００以下の多価アルコールを架橋した硬化物を含むことがさらに好ましい。アルキル化メラミン樹脂（メチル化メラミン樹脂、ブチル化メラミン樹脂など）としては、特に限定されず、各種公知のものを使用できる。水酸基当量が２００以下の多価アルコールとしては、グリセリン、トリメチロールプロパン、ペンタエリスリトール、等が挙げられる。
【００６４】
本発明の離型層用塗料組成物中に含まれる水酸基当量が２００以下の多価アルコールの含有量は特に限定されないが、樹脂層への汚染性、および樹脂層の転写安定性を考慮すると、アルキル化メラミン樹脂１００質量部に対し、５〜３０質量部程度が好ましく、５〜２０質量部程度がより好ましい。
【００６５】
また、本発明の離型フィルムの離型層は、反応性部位を有するシリコーン系樹脂または有機樹脂変性シリコーンレジンと、反応性部位を有するポリアルキレンオキサイドを含む樹脂と、それらと反応可能な有機樹脂成分を含むことができる。
【００６６】
反応性部位を有するシリコーン系樹脂としては、反応性部位で変性したポリジメチルシロキサン、または反応性部位で変性したシリコーンオリゴマーが好ましい。変性部位は、ポリマー、オリゴマーの側鎖、両末端、片末端のいずれでもよく、反応性部位はアミノ、エポキシ、カルビノール、ジオール、メルカプト、カルボキシル、フェノール、シラノール、（メタ）アクリル、カルボン酸無水物、などのいずれでもよい。
【００６７】
有機樹脂変性シリコーンレジンは、シリコーン系樹脂の粘弾性や、表面自由エネルギー調整のために用いられ、エポキシ、アルキッド、ポリエステステル等の樹脂などで変性された、シリコーンレジンが挙げられる。
【００６８】
ポリアルキレンオキサイドを含む樹脂としては、アルキレンオキサイドセグメントを含むポリオールや、（メタ）アクリレート、エポキシ、カルボン酸などの反応性部位で変性された変性ポリオールが挙げられる。また、前述のシリコーン樹脂と一体化したものとして、ポリエーテルが反応性部位となった、変性ポリジメチルシロキサンなどが挙げられる。
【００６９】
上記の材料と反応可能な有機樹脂は特に限定されず、アクリルポリオールなどのアクリル樹脂、アルキド樹脂などのポリエステルや、エポキシ樹脂、ウレタン樹脂などが挙げられる。
【００７０】
本発明の離型層用塗料組成物中に反応性部位を有するシリコーン系樹脂または有機樹脂変性シリコーンレジンを含む場合は、樹脂層の品位の観点から、アルキル化メラミン樹脂１００質量部に対し、１５質量部以下が好ましく、１０質量部以下がより好ましい。
【００７１】
［溶媒］
本発明における離型層用塗料組成物は溶媒を含んでもよく、塗布層を面内に均一に形成するためには、溶媒を含む方が好ましい。溶媒の種類数としては１種類以上２０種類以下が好ましく、より好ましくは１種類以上１０種類以下、さらに好ましくは１種類以上６種類以下、特に好ましくは１種類以上４種類以下である。
【００７２】
ここで「溶媒」とは、前述の乾燥工程にてほぼ全量を蒸発させることが可能な、常温、常圧で液体である物質を指す。ここで、溶媒の種類とは溶媒を構成する分子構造によって決まる。すなわち、同一の元素組成で、かつ官能基の種類と数が同一であっても結合関係が異なるもの（構造異性体）、前記構造異性体ではないが、３次元空間内ではどのような配座をとらせてもぴったりとは重ならないもの（立体異性体）は、種類の異なる溶媒として取り扱う。例えば、２−プロパノールと、ｎ−プロパノールは異なる溶媒として取り扱う。
【００７３】
［塗料組成物中のその他の成分］
本発明における離型層用塗料組成物は、重合開始剤や硬化剤や触媒を含むことが好ましい。重合開始剤および触媒は、離型層の硬化を促進するために用いられる。重合開始剤としては、塗料組成物に含まれる成分をアニオン、カチオン、ラジカル重合反応等による重合、縮合または架橋反応を開始あるいは促進できるものが好ましい。
【００７４】
重合開始剤、硬化剤および触媒は種々のものを使用できる。また、重合開始剤、硬化剤および触媒はそれぞれ単独で用いてもよく、複数の重合開始剤、硬化剤および触媒を同時に用いてもよい。さらに、酸性触媒や、熱重合開始剤を併用してもよい。酸性触媒の例としては、塩酸水溶液、蟻酸、酢酸などが挙げられる。熱重合開始剤の例としては、過酸化物、アゾ化合物が挙げられる。また、光重合開始剤の例としては、アルキルフェノン系化合物、含硫黄系化合物、アシルホスフィンオキシド系化合物、アミン系化合物などが挙げられる。また、ウレタン結合の形成反応を促進させる架橋触媒の例としては、ジブチルスズジラウレート、ジブチルスズジエチルヘキソエートなどが挙げられる。
【００７５】
また、前記塗料組成物は、アルコキシメチロールメラミンなどのメラミン架橋剤、３−メチル−ヘキサヒドロ無水フタル酸などの酸無水物系架橋剤、ジエチルアミノプロピルアミンなどのアミン系架橋剤などの他の架橋剤を含むことも可能である。
【００７６】
光重合開始剤としては、硬化性の点から、アルキルフェノン系化合物が好ましい。アルキルフェノン形化合物の具体例としては、１−ヒドロキシ−シクロヘキシル−フェニル−ケトン、２，２−ジメトキシ−１，２−ジフェニルエタン−１−オン、２−メチル−１−（４−メチルチオフェニル）−２−モルフォリノプロパン−１−オン、２−ベンジル−２−ジメチルアミノ−１−（４−フェニル）−１−ブタン、２−（ジメチルアミノ）−２−［（４−メチルフェニル）メチル］−１−（４−フェニル）−１−ブタン、２−ベンジル−２−ジメチルアミノ−１−（４−モルフォリノフェニル）−１−ブタン、２−（ジメチルアミノ）−２−［（４−メチルフェニル）メチル］−１−［４−（４−モルフォリニル）フェニル］−１−ブタン、１−シクロヘキシル−フェニルケトン、２−メチル−１−フェニルプロパン−１−オン、１−［４−（２−エトキシ）−フェニル］−２−ヒドロキシ−２−メチル−１−プロパン−１−オン、ビス（２−フェニル−２−オキソ酢酸）オキシビスエチレン、およびこれらの材料を高分子量化したものなどが挙げられる。
【００７７】
また、本発明の効果を阻害しない範囲であれば、離型層用塗料組成物にレベリング剤、紫外線吸収剤、滑剤、帯電防止剤等を加えてもよい。これにより、離型層はレベリング剤、紫外線吸収剤、滑剤、帯電防止剤等を含有することができる。レベリング剤の例としては、アクリル共重合体またはシリコーン系、フッ素系のレベリング剤が挙げられる。紫外線吸収剤の具体例としては、ベンゾフェノン系、ベンゾトリアゾール系、シュウ酸アニリド系、トリアジン系およびヒンダードアミン系の紫外線吸収剤が挙げられる。帯電防止剤の例としてはリチウム塩、ナトリウム塩、カリウム塩、ルビジウム塩、セシウム塩、マグネシウム塩、カルシウム塩などの金属塩や、ポリピロール系、ポリアニリン系、ポリアセチレン系、ポリチオフェン系、などの導電性高分子材料が挙げられる。
【００７８】
［用途］
本発明の離型フィルムは、表面の外観品位、転写までハンドリング性の良さと、成型体への面内均一な転写性を活かし、例えばプラスチックスや金属で構成された成型体の製造工程に好適に用いることができる。
【００７９】
また、本発明の離型フィルムの離型層上にさらに樹脂層を有する積層体は、耐傷性、薄膜での搬送性、表面形状への追従性に優れ、また、たとえば耐候性やガスバリア性、ブロッキング防止性などの機能を有する層を転写するといった利点を活かし、プラスチックスや金属を始めとする成型体に好適に用いることができる。
【００８０】
さらに、前記積層体から、離型層および支持基材を剥離してなる樹脂フィルムや、層間絶縁膜などにも同様に、好適に用いることができる。
【実施例】
【００８１】
次に、実施例に基づいて本発明を説明するが、本発明は必ずしもこれらに限定されるものではない。
【００８２】
［離型層用塗料組成物１〜１０の作成］
［離型層用塗料組成物１］
下記材料を混合し、メチルエチルケトン／イソプロピルアルコール混合溶媒（質量混合比５０／５０）を用いて希釈し、固形分濃度５質量％の離型層用塗料組成物１を得た。
【００８３】
・イソブチルアルコール変性メラミン樹脂溶液
（メラン２６５０Ｌ  日立化成株式会社  固形分濃度  ６０質量％）：１００質量部
・ペンタエリスリトール：１０質量部
・パラトルエンスルホン酸：５質量部。
【００８４】
［離型層用塗料組成物２］
下記材料を混合し、メチルエチルケトン／イソプロピルアルコール混合溶媒（質量混合比５０／５０）を用いて希釈し、固形分濃度５質量％の離型層用塗料組成物２を得た。
【００８５】
・イソブチルアルコール変性メラミン樹脂溶液
（メラン２６５０Ｌ  日立化成株式会社  固形分濃度  ６０質量％）：１００質量部
・ポリエーテルポリオール（エクセノール４３０  旭硝子株式会社）：１０質量部
・パラトルエンスルホン酸：５質量部。
【００８６】
［離型層用塗料組成物３］
下記材料を混合し、メチルエチルケトン／イソプロピルアルコール混合溶媒（質量混合比５０／５０）を用いて希釈し、固形分濃度５質量％の離型層用塗料組成物３を得た。
【００８７】
・イソブチルアルコール変性メラミン樹脂溶液
（メラン２６５０Ｌ  日立化成株式会社  固形分濃度  ６０質量％）：１００質量部
・ポリカーボネートジオール（ＵＨ-５０  宇部興産株式会社）：１０質量部
・パラトルエンスルホン酸：５質量部。
【００８８】
［離型層用塗料組成物４］
下記材料を混合し、メチルエチルケトン／イソプロピルアルコール混合溶媒（質量混合比５０／５０）を用いて希釈し、固形分濃度５質量％の離型層用塗料組成物４を得た。
【００８９】
・イソブチルアルコール変性メラミン樹脂溶液
（メラン２６５０Ｌ  日立化成株式会社  固形分濃度  ６０質量％）：１００質量部
・トリメチロールプロパン：１０質量部
・パラトルエンスルホン酸：５質量部。
【００９０】
［離型層用塗料組成物５］
下記材料を混合し、メチルエチルケトン／イソプロピルアルコール混合溶媒（質量混合比５０／５０）を用いて希釈し、固形分濃度５質量％の離型層用塗料組成物５を得た。
【００９１】
・イソブチルアルコール変性メラミン樹脂溶液
（メラン２６５０Ｌ  日立化成株式会社  固形分濃度  ６０質量％）：１００質量部
・ペンタエリスリトール：３０質量部
・パラトルエンスルホン酸：５質量部。
【００９２】
［離型層用塗料組成物６］
下記材料を混合し、メチルエチルケトン／イソプロピルアルコール混合溶媒（質量混合比５０／５０）を用いて希釈し、固形分濃度５質量％の離型層用塗料組成物６を得た。
【００９３】
・イソブチルアルコール変性メラミン樹脂溶液
（メラン２６５０Ｌ  日立化成株式会社  固形分濃度  ６０質量％）：１００質量部
・ペンタエリスリトール：５質量部
・パラトルエンスルホン酸：５質量部。
【００９４】
［離型層用塗料組成物７］
下記材料を混合し、メチルエチルケトン／イソプロピルアルコール混合溶媒（質量混合比５０／５０）を用いて希釈し、固形分濃度５質量％の離型層用塗料組成物７を得た。
【００９５】
・イソブチルアルコール変性メラミン樹脂溶液
（メラン２６５０Ｌ  日立化成株式会社  固形分濃度  ６０質量％）：１００質量部
・ペンタエリスリトール：１０質量部
・片末端型カルビノール変性反応型シリコーンオイル
（Ｘ−２２−１７０ＤＸ  信越化学工業（株）  有効分１００質量％）：１質量部
・両末端型ポリエーテル変性反応型シリコーンオイル
（Ｘ−２２−４９５２  信越化学工業（株）  有効分１００質量％）：４質量部
・パラトルエンスルホン酸：５質量部。
【００９６】
［離型層用塗料組成物８］
下記材料を混合し、トルエン／ヘプタン混合溶媒（質量混合比５０／５０）を用いて希釈し、固形分濃度２質量％の離型層用塗料組成物８を得た。
【００９７】
・メチルビニルポリシロキサンおよびメチル水素化ポリシロキサンのトルエン溶液：１０質量部  （ＫＳ８４７Ｈ  信越化学工業（株）製  固形分濃度  ３０質量％）
・メチルビニルポリシロキサンと白金の錯体溶液：０．１質量部（ＰＬ−５０Ｔ  信越化学工業（株）製）
［離型層用塗料組成物９］
下記材料を混合し、メチルエチルケトン／イソプロピルアルコール混合溶媒（質量混合比５０／５０）を用いて希釈し、固形分濃度５質量％の離型層用塗料組成物９を得た。
【００９８】
・側鎖型カルビノール変性反応型シリコーンオイル
（Ｘ−２２−４０１５  信越化学工業（株）  有効分１００質量％）：１０質量部
・両末端型ポリエーテル変性反応型シリコーンオイル
（Ｘ−２２−４９５２  信越化学工業（株）  有効分１００質量％）：１０質量部
・イソブチルアルコール変性メラミン樹脂溶液
（メラン２６５０Ｌ  日立化成株式会社  固形分濃度  ６０質量％）：１００質量部
・パラトルエンスルホン酸：５質量部。
【００９９】
［離型層用塗料組成物１０］
下記材料を混合し、トルエン／シクロヘキサノン混合溶媒（質量混合比５０／５０）を用いて希釈し、固形分濃度２質量％の離型層用塗料組成物１０を得た。
【０１００】
・ブチル化メラミンホルムアルデヒド塗料
（ＲＰ−５０  （株）三羽研究所製）：２０質量部
・アルキル変性ポリウレタン樹脂
（ＲＰ−２０  （株）日本触媒）：０．３質量部
・亜リン酸エステル
（プラスコートＤＥＰクリア  和信化学工業（株）製）：４質量部。
【０１０１】
［離型フィルムの作成］
前述の離型層用塗料組成物と支持基材を用いて、以下の方法を用いて離型層を形成し、離型フィルムを作成した。使用する離型層用塗料組成物と離型層の形成方法、離型層厚みの組み合わせは、表１に記載の通りである。
【０１０２】
【表１】
2020116940.tif 000004
【０１０３】
［離型層の形成１］
小径グラビアコーターを有する塗布装置を用い、厚み５０μｍのポリエステルフィルム（東レ（株）製商品名“ルミラー”（登録商標）Ｒ７５Ｘ）に、離型層用塗料組成物を表１に記載の離型層厚みになるように、グラビア線数、周速、固形分濃度を調整して塗布し、次いで熱風温度１２０℃にて３０秒保持することで、乾燥と硬化を行い離型フィルムを得た。
【０１０４】
［離型層の形成２］
小径グラビアコーターを有する塗布装置を用い、厚み５０μｍのポリエステルフィルム（東レ（株）製商品名“ルミラー”（登録商標）Ｒ７５Ｘ）に、離型層用塗料組成物を表１に記載の離型層厚みになるように、グラビア線数、周速、固形分濃度を調整して塗布し、次いで熱風温度１４０℃にて３０秒保持することで、乾燥と硬化を行い離型フィルムを得た。
【０１０５】
［離型層の形成３］
小径グラビアコーターを有する塗布装置を用い、厚み５０μｍのトリアセチルセルロースフィルム（ＩＰＩ社製）に、離型層用塗料組成物を表１に記載の離型層厚みになるように、グラビア線数、周速、固形分濃度を調整して塗布し、次いで熱風温度１２０℃にて３０秒保持することで、乾燥と硬化を行い離型フィルムを得た。
【０１０６】
［離型層の物性評価］
実施例１〜１０および比較例１〜３で作製した離型フィルムについて、以下に示す物性評価を実施し、得られた結果を表２にまとめた。特に断らない場合を除き、測定は各実施例・比較例において１つのサンプルについて場所を変えて３回測定を行い、その平均値を用いた。
【０１０７】
【表２】
2020116940.tif 000005
【０１０８】
［表面自由エネルギーＡ、表面自由エネルギーＢの測定］
離型層の表面自由エネルギーＡの測定は、離型層表面に対し、水、エチレングリコール、ホルムアミド、ジヨードメタンのそれぞれに対する２５℃での静的接触角を求め、各液体での静的接触角と、非特許文献２に記載の、各液体の表面自由エネルギーの分散項、極性項、水素結合項を、非特許文献１に記載の「畑、北崎の拡張ホークスの式」に導入し、連立方程式を解くことにより求めた。静的接触角の測定は、試料を事前に２５℃の環境下で、１２時間放置後に実施した。協和界面科学性Ｄｒｏｐ  Ｍａｓｔｅｒ  ＤＭ−５０１を使用し、液滴の作成は、ニードルを這い上がらない範囲で、できるだけ小さい液滴を作成できる条件を選択した。静的接触角は離型層表面に着滴してから５秒後に撮影した画像を使用し、θ／２法を用いて、静的接触角を算出した。
【０１０９】
離型層の表面自由エネルギーＢの測定は、離型層の表面を、２５℃、２００ｇ／ｃｍ２の面圧で、メチルエチルケトンを含ませた綿布で１０回擦過後に、離型層の表面自由エネルギーＡの測定と同様にして測定した。
【０１１０】
［離型層の表面自由エネルギー変化ΔΓの測定］
離型層の表面自由エネルギー変化ΔΓの測定は、前述の表面自由エネルギーの測定方法、及び下記式を用いて算出した。
ΔΓ＝表面自由エネルギーＢ−表面自由エネルギーＡ
表面自由エネルギーＡ：離型層の表面自由エネルギー
表面自由エネルギーＢ：離型層の表面を、２５℃、２００ｇ／ｃｍ２の面圧で、メチルエチルケトンを含ませた綿布で１０回擦過後の、離型層の表面自由エネルギー。
【０１１１】
［離型層、樹脂層の原子間力顕微鏡による表面弾性率の測定］
離型層、樹脂層の表面弾性率の測定は、ＡＦＭ（Ｂｕｒｋｅｒ  Ｃｏｒｐｏｒａｔｉｏｎ製  ＤｉｍｅｎｓｉｏｎＩｃｏｎ）を用い、ＰｅａｋＦｏｒｃｅＱＮＭモードにて測定を実施し、得られたフォースカーブから付属の解析ソフト「ＮａｎｏＳｃｏｐｅＡｎａｌｙｓｉｓ  Ｖ１．４０」を用いて、ＪＫＲ接触理論に基づいた解析を行い、表面弾性率を求めた。
【０１１２】
具体的には、ＰｅａｋＦｏｒｃｅＱＮＭモードのマニュアルに従い、カンチレバーの反り感度、バネ定数、先端曲率の構成を行った後、下記の条件にて測定を実施し、得られたＤＭＴ  Ｍｏｄｕｌｕｓチャンネルのデータを表面弾性率Ｅとして採用した。なお、バネ定数および先端曲率は個々のカンチレバーによってバラつきを有するが、測定に影響しない範囲として、バネ定数０．３（Ｎ／ｍ）以上０．５（Ｎ／ｍ）以下、先端曲率半径１５（ｎｍ）以下の条件を満たすカンチレバーを採用し、測定に使用した。測定条件は下記に示す。
測定装置    ：  Ｂｕｒｋｅｒ  Ｃｏｒｐｏｒａｔｉｏｎ製原子間力顕微鏡（ＡＦＭ）
測定モード  ：  ＰｅａｋＦｏｒｃｅＱＮＭ（フォースカーブ法）
カンチレバー：  ブルカーＡＸＳ社製ＳＣＡＮＡＳＹＳＴ−ＡＩＲ
（材質：Ｓｉ、バネ定数Ｋ：０．４（Ｎ／ｍ）、先端曲率半径Ｒ：２（ｎｍ））
測定雰囲気  ：  ２３℃・大気中
測定範囲    ：  ３（μｍ）四方
分解能      ：  ５１２×５１２
カンチレバー移動速度：  １０（μｍ／ｓ）
最大押し込み荷重    ：  １０（ｎＮ）。
【０１１３】
次いで得られたＤＭＴ  Ｍｏｄｕｌｕｓチャンネルのデータを解析ソフト「ＮａｎｏＳｃｏｐｅＡｎａｌｙｓｉｓ  Ｖ１．４０」にて解析し、Ｒｏｕｇｈｎｅｓｓにて処理することにより得られた、ＲｅｓｕｌｔｓタブのＩｍａｇｅ  Ｒａｗ  Ｍｅａｎの値を、離型層、樹脂層の表面弾性率とした。
【０１１４】
［離型層の特性評価］
離型層の機能について評価するため、離型層表面に下記の方法で樹脂層を形成して、積層体を作製し、次いで、離型層上に形成された樹脂層の品位、樹脂層への汚染性、樹脂層の転写性および転写安定性、について評価し、得られた結果を表３、表４に示す。
【０１１５】
【表３】
2020116940.tif 000006
【０１１６】
【表４】
2020116940.tif 000007
【０１１７】
［樹脂層用塗料組成物の作成］
［樹脂層用塗料組成物１］
下記材料を混合し、メチルエチルケトンを用いて希釈し、固形分濃度３０質量％の樹脂層用塗料組成物１を得た。
・ウレタンアクリレートオリゴマー    ７０質量部
（“紫光”  ＵＶ３２００Ｂ  日本合成化学工業（株）製  固形分濃度１００質量％）
・アクリレートモノマー    ３０質量部
（ＨＤＤＡ  ダイセル・オルネクス（株）製  固形分濃度１００質量％）
・αヒドロキシアセトフェノン型光重合開始剤    ３．０質量部
（“イルガキュア”（登録商標）１８４  ＢＡＳＦジャパン株式会社製）。
【０１１８】
［樹脂層用塗料組成物２］
下記材料を混合し、メチルエチルケトンを用いて希釈し、固形分濃度３０質量％の樹脂層用塗料組成物２を得た。
・ウレタンアクリレートオリゴマー    １００質量部
（“紫光”  ＵＶ７６５０Ｂ  日本合成化学工業（株）製  固形分濃度１００質量％）
・αヒドロキシアセトフェノン型光重合開始剤    ３．０質量部
（“イルガキュア”（登録商標）１８４  ＢＡＳＦジャパン株式会社製）。
【０１１９】
［樹脂層用塗料組成物３］
下記材料を混合し、メチルエチルケトンを用いて希釈し、固形分濃度３０質量％の樹脂層用塗料組成物３を得た。
・ウレタンアクリレートオリゴマー    ９０質量部
（“紫光”  ＵＶ３２００Ｂ  日本合成化学工業（株）製  固形分濃度１００質量％）
・アクリレートモノマー    １０質量部
（ＨＤＤＡ  ダイセル・オルネクス（株）製  固形分濃度１００質量％）
・αヒドロキシアセトフェノン型光重合開始剤    ３．０質量部
（“イルガキュア”（登録商標）１８４  ＢＡＳＦジャパン株式会社製）。
【０１２０】
［樹脂層用塗料組成物４］
下記の溶液Ａ、溶液Ｂ、溶液Ｃを調合し、次いで溶液Ｂと溶液Ｃと添加剤Ｄを混合後、溶液Ａを混合し、最後に高速回転ミキサーで均一に分散して、樹脂層用塗料組成物４を得た。
【０１２１】
溶液Ａ
・エタノール  ４２．５質量部
・トルエン    ４２．５質量部
・ポリビニルブチラール樹脂  １５質量部
（ＫＳ-１  積水化学工業株式会社製）
溶液Ｂ
・メチルエチルケトン  １５質量部
・シクロヘキサン  １５質量部
・液状ビスフェノールＡ型エポキシ樹脂  ２８質量部
（“エピコート”（登録商標）８２８ＥＬ  ジャパンエポキシレジン株式会社製
・ナフタレン型４官能エポキシ樹脂  ２８質量部
（ＨＰ４７００  大日本インキ化学工業株式会社製）
溶液Ｃ
・メチルエチルケトン  ５５質量部
・ナフトール系硬化剤  ５５質量部
（ＳＮ−４８５  東都化成株式会社製）
添加剤Ｄ
・硬化触媒  ０．１部
（２Ｅ４ＭＺ  四国化成工業株式会社製）
・球状シリカ  ７０部
（ＳＯＣ２  アドマテックス株式会社製）。
【０１２２】
［樹脂層用塗料組成物５］
下記材料を混合し、メチルエチルケトンを用いて希釈し、固形分濃度２５質量％の樹脂層用塗料組成物５を得た。
・ウレタンアクリレートオリゴマー    １００質量部
（“ＮＩＳＳＯ−ＰＢ”  ＩＨ−１０００  日本曹達（株）製  固形分濃度１００質量％）
・αヒドロキシアセトフェノン型光重合開始剤    ３．０質量部
（“イルガキュア”（登録商標）１８４  ＢＡＳＦジャパン株式会社製）。
【０１２３】
［樹脂層用塗料組成物６］
下記材料を混合し、メチルエチルケトンを用いて希釈し、固形分濃度２５質量％の樹脂層用塗料組成物６を得た。
・ウレタンアクリレートオリゴマー    １００質量部
（“ＫＡＹＡＲＡＤ”ＵＸＦ−４００１−Ｍ３５  日本化薬株式会社（株）製  固形分濃度６５質量％）
・αヒドロキシアセトフェノン型光重合開始剤    ３．０質量部
（“イルガキュア”（登録商標）１８４  ＢＡＳＦジャパン株式会社製）。
【０１２４】
［積層体の作成］
前述の樹脂層用塗料組成物と離型フィルムを用いて、樹脂層を形成し、積層体を作成した。使用する樹脂層用塗料組成物と樹脂層の形成方法、樹脂層厚みの組み合わせは、表３に記載の通りである。
【０１２５】
［樹脂層の形成１（活性エネルギー線架橋性樹脂）］
単層スロットダイコーターを有する連続塗布装置を用い、前述の離型フィルムの離型層の側に、前述の樹脂層用塗料組成物を、表１に記載の樹脂層厚みになるように、スロットからの吐出流量を調整して塗布し、次いで熱風温度８０℃にて３０秒保持することで乾燥し、次いで、酸素分圧０．１体積％以下、紫外線の照度４００Ｗ／ｃｍ２、紫外線の積算光量が１２０ｍＪ／ｃｍ２になる条件下で高圧水銀灯を照射することにより硬化を行い、樹脂層を形成した。
【０１２６】
［樹脂層の形成２（層間絶縁膜）］
単層スロットダイコーターを有する連続塗布装置を用い、前述の離型フィルムの離型層の側に、樹脂層用塗料組成物を、表１に記載の樹脂層厚みになるように、スロットからの吐出流量を調整して塗布し、次いで熱風温度８０℃〜１２０℃の間で、６分から８分乾燥し、保護フィルムとして厚さ１５μｍのポリプロピレンフィルムを貼り合わせながらロール状に巻き取った。さらに、ポリプロピレンフィルム剥離後、１６０℃で１５分間加熱後し、樹脂層を形成した。
【０１２７】
［樹脂層の品位の評価］
実施例１〜１５および比較例１〜３で作製した積層体について、光源を樹脂層表面に映り込ませた状態で、５ｍ２を目視にて検査し、そのうち直径１ｍｍ以上の変形（ハジキ、異物）が観察された個数について、以下の基準に則り判定した。評価は各実施例・比較例において１つのサンプルについて場所を変えて３回評価し、その平均値を求め、小数点第一位を四捨五入し、４点以上を合格とした。
１０点：直径１ｍｍ以上の変形が１個以下
７点：  直径１ｍｍ以上の変形が２〜３個
４点：  直径１ｍｍ以上の変形が４個
１点：  直径１ｍｍ以上の変形が５個以上。
【０１２８】
［樹脂層の汚染性の評価］
実施例１〜１５および比較例１〜３で作製した積層体を、温度４０℃、湿度６０％に調整した恒温恒湿槽にて３日間保管した。保管後の積層体の樹脂層の表面に、粘着フィルム（パナック株式会社  “パナクリーン”（登録商標）ＰＤ−Ｓ１  ２５μｍ品）の一方のセパレーターを剥がした面を気泡が入らないように貼合し、次いで粘着フィルムのセパレーターを剥がして、成型体（ＰＥＴフィルム（１８８μｍ  東レ（株）“ルミラー”（登録商標）  Ｔ６０）に貼り付けた。
【０１２９】
次いで、離型フィルムを離型層と樹脂層の間で剥離し、光源を樹脂層表面に映り込ませた状態で、５ｍ２を目視にて検査し、そのうち直径１ｍｍ以上の汚れ（濁り、異物）が観察された個数について、以下の基準に則り判定した。評価は各実施例・比較例において１つのサンプルについて場所を変えて３回評価し、その平均値を求め、小数点第一位を四捨五入し、４点以上を合格とした。
１０点：直径１ｍｍ以上の汚れが１個以下
７点：  直径１ｍｍ以上の汚れが２〜３個
４点：  直径１ｍｍ以上の汚れが４個
１点：  直径１ｍｍ以上の汚れが５個以上。
【０１３０】
［樹脂層の成型体への転写性の評価］
実施例１〜１５および比較例１〜３で作製した積層体の樹脂層の表面に、粘着フィルム（パナック株式会社  “パナクリーン”（登録商標）ＰＤ−Ｓ１  ２５μｍ品）の一方のセパレーターを剥がした面を気泡が入らないように貼合し、次いで粘着フィルムのセパレーターを剥がして、成型体（ＰＥＴフィルム（１８８μｍ  東レ（株）“ルミラー”（登録商標）  Ｔ６０）に貼り付けた。
【０１３１】
離型フィルムを離型層と樹脂層の間で予め少し剥離しておき、離型フィルムを１８０度方向に剥離し、以下の基準に則り判定した。評価は各実施例・比較例において１つのサンプルについて場所を変えて３回評価し、その平均値を求め、小数点第一位を四捨五入し、４点以上を合格とした。
１０点：  剥離速度１０，０００ｍｍ／ｍｉｎでも面内均一に剥がすことができる。
７点  ：  剥離速度１０，０００ｍｍ／ｍｉｎでは面内均一に剥がすことができず、１，０００ｍｍ／ｍｉｎでは面内均一にはがすことができる。
４点  ：剥離速度１，０００ｍｍ／ｍｉｎでは面内均一に剥がすことができず、３００ｍｍ／ｍｉｎでは面内均一にはがすことができる。
１点  ：３００ｍｍ／ｍｉｎで面内均一に剥がすことができない。
０点：評価可能な樹脂層が形成されていない。
【０１３２】
［樹脂層の成型体への転写安定性の評価］
実施例１〜１５および比較例１〜３で作製した積層体を、温度４０℃、湿度６０％に調整した恒温恒湿槽にて３日間保管した。保管後の積層体について、前述の樹脂層の成型体への転写性の評価と同様にして評価を実施し、以下の基準に則り判定した。評価は各実施例・比較例において１つのサンプルについて場所を変えて３回評価し、その平均値を求め、小数点第一位を四捨五入し、４点以上を合格とした。
１０点：  剥離速度１０，０００ｍｍ／ｍｉｎでも面内均一に剥がすことができる。
７点  ：  剥離速度１０，０００ｍｍ／ｍｉｎでは面内均一に剥がすことができず、１，０００ｍｍ／ｍｉｎでは面内均一にはがすことができる。
４点  ：剥離速度１，０００ｍｍ／ｍｉｎでは面内均一に剥がすことができず、３００ｍｍ／ｍｉｎでは面内均一にはがすことができる。
１点  ：３００ｍｍ／ｍｉｎで面内均一に剥がすことができない。
０点：評価可能な樹脂層が形成されていない。
【符号の説明】
【０１３３】
１，６  ：  積層体
２，７  ：  離型フィルム
３，８  ：  支持基材
４，９，１０  ：  離型層
５，１１  ：  樹脂層
【産業上の利用可能性】
【０１３４】
本発明の離型フィルムは、耐傷性、耐候性、ガスバリア性などの機能を有する樹脂層を成型体表面に転写したり、樹脂フィルムを製造したりするプロセスにおいて、樹脂層の品位、後加工工程での樹脂層の浮きや汚染防止、転写または、樹脂フィルム作成時の剥離安定性を両立することができる。
【図１】
2020116940.tif 000009
【図２】
2020116940.tif 000010